(57)【要約】【課題】切削屑、研削屑、又は研磨屑のようなスクラップの発生を無くし、圧縮ゴム層のコグ山部と接着ゴム層との界面付近に発生するピンホールを阻止し、ベルト走行時における早期の亀裂発生を阻止した動力伝動用ベルトの製造方法を提供する。【解決手段】圧縮ゴム層となる補強布４０と圧縮ゴム用シート５５を、突状部と溝状部を交互に設けた成形型４１に巻き付けた後に、歯部６４と溝部６５を交互に設けた押付材６６によって加熱下で加圧してコグ部とともに背面６１に凹凸パターン面６８を有する未加硫のスリーブ６０を成形する。凹凸パターン面６８をもつスリーブの背面６１に少なくとも心線および伸張ゴム層となる材料を順次巻き付けてベルト成形体を作製後、該ベルト成形体を加熱加圧して加硫成形する、動力伝動用ベルトの製造方法である。【選択図】図３
2011251537.tif 000002
【特許請求の範囲】
【請求項１】
圧縮ゴム層と伸張ゴム層との間に心線を接着ゴム層で埋設し、圧縮ゴム層のコグ山部と接着ゴム層との界面では、接着ゴム層がコグ山部内へ侵入することなく、圧縮ゴム層の構成材料によって充填されている動力伝動用ベルトの製造方法において、
圧縮ゴム層となる材料を、突状部と溝状部を交互に設けた成形型に巻き付けた後に、歯部と溝部を交互に設けた押付材によって加熱下で加圧して、コグ部とともに背面にへこみ部のない凹凸パターン面を有する未加硫のスリーブを成形し、
該凹凸パターン面をもつスリーブの背面に少なくとも心線および伸張ゴム層となる材料を巻き付けてベルト成形体を作製後、
ベルト成形体を加熱加圧して加硫成形する、
ことを特徴とする動力伝動用ベルトの製造方法。
【請求項２】
コグ部とともに背面にへこみ部のない凹凸パターン面を有する未加硫のスリーブを成形した後に、該スリーブの背面に形成した凹凸パターン面を加圧することで平坦面に仕上げ、該スリーブの背面に少なくとも心線および伸張ゴム層となる材料を巻き付けてベルト成形体を作製する請求項１記載の動力伝動用ベルトの製造方法。
【請求項３】
スリーブの背面に形成したへこみ部のない凹凸パターン面をジャケットで加圧して平坦面に仕上げる請求項２記載の動力伝動用ベルトの製造方法。
【請求項４】
圧縮ゴム層と伸張ゴム層との間に心線を接着ゴム層で埋設し、圧縮ゴム層のコグ山部と接着ゴム層との界面では、接着ゴム層がコグ山部内へ侵入することなく、圧縮ゴム層の構成材料によって充填されている動力伝動用ベルトの製造方法において、
圧縮ゴム層となる材料を、突状部と溝状部を交互に設けた成形型に巻き付けた後に、加熱加圧してコグ部とともに背面にへこみ部を有する未加硫のスリーブを成形し、
スリーブの背面を局部的に加圧してへこみ部を押し潰して凹凸パターンにし、
凹凸パターンになったスリーブの背面に少なくとも心線および伸張ゴム層となる材料を順次巻き付けてベルト成形体を作製後、
ベルト成形体を加熱加圧して加硫成形する、
ことを特徴とする動力伝動用ベルトの製造方法。
【請求項５】
へこみ部を有するスリーブの背面を歯部と溝部を交互に設けた押付材によって局部的に加圧し、へこみ部を押し潰して凹凸パターンを形成する請求項４記載の動力伝動用ベルトの製造方法。
【請求項６】
スリーブの背面を局部的に加圧してへこみ部を押し潰して凹凸パターンにした後、更にスリーブの背面に形成した凹凸パターン面を加圧することで平坦面に仕上げ、該スリーブの背面に少なくとも心線および伸張ゴム層となる材料を順次巻き付けてベルト成形体を作製する請求項４記載の動力伝動用ベルトの製造方法。
【発明の詳細な説明】
【技術分野】
【０００１】
本発明は、スノーモービル、スクーター及び一般産業用の変速ベルトとして使用されるローエッジベルト、ローエッジコグドベルトであって、圧縮ゴム層のコグ山部と接着ゴム層との界面付近で亀裂が発生しにくい動力伝動用ベルトの製造方法に関する。
【背景技術】
【０００２】
従来から、スクーターまたは一般産業用の機械分野の駆動系において、駆動プーリと従動プーリに伝動用ベルトを懸架し、プーリの有効径を変化させて変速させるベルト式変速装置が用いられている。ここで使用されている伝動用ベルトは圧縮ゴム層と伸張ゴム層の少なくとも一方のゴム層にコグ山部とコグ谷部を交互に配したコグ部を有し、心線を接着ゴム層内に埋設した構成からなり、ローエッジシングルコグドベルトあるいはローエッジダブルコグドベルトなどのローエッジコグドベルトが知られている。
【０００３】
上記ローエッジコグドベルトの製造方法としては、成形金型上に装着した外補強布、伸張ゴム層のゴムシート、心線、圧縮ゴム層のゴムシート、そして内補強布を順次巻き付け、突状部と溝状部を交互に有する円筒状母型を嵌入した後、加硫するもので、加硫時の圧力により内補強布を収縮させて、圧縮ゴム層のゴムシートを型付けする方法が一般的であった。
【０００４】
しかし、この方法で作製されたベルトは伸張しやすい傾向があることから、以下の方法が提案された。即ち、予め用意したベルト周長よりも長い平面状の溝付金型の上に未加硫ゴムシートを設置し、プレスにより加熱加圧してコグ形状に型付けしたコグパッドを作製する。このコグパッドを成形ドラム上に装着した円筒状母型の突状部と溝状部に嵌め込み、コグパッドのカット面を突き合わせてジョイントした後、心線を巻き付け、更に他のゴム層、補強布をこの上から巻き付けて成型を終え、加硫していた。（例えば、特許文献１に開示。）
【０００５】
更に、他の方法として、圧縮ゴム層の構成材料である補強布やゴムシートを、突状部と溝状部を交互に有する成形型に巻き付け、ジャケットを被せた後に加熱加圧して成形型の突状部と溝状部にコグ部を型付けした未加硫のスリーブを成形した。この未加硫のスリーブの背面には、ゴムが溝状部へ流れ込むためにそれぞれのコグ山部にへこみ部が発生することがあった。へこみ部を残したままでベルトを成形すると、ベルトにピンホールが発生し、亀裂を発生させる原因になっていた。これを除去するためにスリーブの背面を切削、研削、又は研磨加工して平坦に仕上げた後、心線および伸張ゴム層を形成するゴムシートを順次巻き付けてベルト成形体を作製後、加硫していた。（例えば、特許文献２に開示。）
【特許文献１】特開２００２−１６９１号公報
【特許文献２】特開２００５−５４８５１号公報
【発明の開示】
【発明が解決しようとする課題】
【０００６】
しかし、スリーブの背面に発生したへこみ部を削除するために、背面を切削、研削、又は研磨加工して平坦に仕上げることは、切削屑、研削屑、又は研磨屑のようなスクラップが多量に発生していた。このため、このスクラップの発生を少なくする対策が強く望まれていた。
【０００７】
本発明は上記の点に鑑みてなされたものであり、切削屑、研削屑、又は研磨屑のようなスクラップの発生を抑え、圧縮ゴム層のコグ山部と接着ゴム層との界面付近に発生するピンホールを無くし、ベルト走行時における早期の亀裂発生を阻止した動力伝動用ベルトの製造方法を提供することを目的とする。
【課題を解決するための手段】
【０００８】
本願請求項記載１の発明では、圧縮ゴム層と伸張ゴム層との間に心線を接着ゴム層で埋設し、圧縮ゴム層のコグ山部と接着ゴム層との界面では、接着ゴム層がコグ山部内へ侵入することなく、圧縮ゴム層の構成材料によって充填されている動力伝動用ベルトの製造方法において、
圧縮ゴム層となる材料を、突状部と溝状部を交互に設けた成形型に巻き付けた後に、歯部と溝部を交互に設けた押付材によって加熱下で加圧して、コグ部とともに背面にへこみ部のない凹凸パターン面を有する未加硫のスリーブを成形し、
該凹凸パターン面をもつスリーブの背面に少なくとも心線および伸張ゴム層となる材料を巻き付けてベルト成形体を作製後、
ベルト成形体を加熱加圧して加硫成形する、動力伝動用ベルトの製造方法であり、
押付材によって圧縮ゴム層となる材料を局部的に押付ながらコグ部を形成するために背面にへこみ部が発生しなくなり、これによって圧縮ゴム層のコグ山部と接着ゴム層との界面におけるピンホールの発生を抑制し、ベルトの走行寿命も長くなる。
【０００９】
本願請求項記載２の発明では、請求項１においてコグ部とともに背面にへこみ部のない凹凸パターン面を有する未加硫のスリーブを成形した後に、該スリーブの背面に形成した凹凸パターン面を加圧することで平坦面に仕上げ、該スリーブの背面に少なくとも心線および伸張ゴム層となる材料を巻き付けてベルト成形体を作製する動力伝動用ベルトの製造方法にあり、特にスリーブの背面に形成した凹凸パターン面を加圧して平坦面に仕上げることにより、更にスリーブの背面でのへこみ部の発生を阻止でき、圧縮ゴム層のコグ山部と接着ゴム層との界面におけるピンホールの発生を抑制し、ベルトの走行寿命も長くなる。
【００１０】
本願請求項記載３の発明では、請求項２においてスリーブの背面に形成したへこみ部のない凹凸パターン面をジャケットで加圧して平坦面に仕上げる動力伝動用ベルトの製造方法であり、これにより均一に背面を加圧してへこみ部の発生を阻止できる。
【００１１】
本願請求項記載４の発明では、圧縮ゴム層と伸張ゴム層との間に心線を接着ゴム層で埋設し、圧縮ゴム層のコグ山部と接着ゴム層との界面では、接着ゴム層がコグ山部内へ侵入することなく、圧縮ゴム層の構成材料によって充填されている動力伝動用ベルトの製造方法において、
圧縮ゴム層となる材料を、突状部と溝状部を交互に設けた成形型に巻き付けた後に、加熱加圧してコグ部とともに背面にへこみ部を有する未加硫のスリーブを成形し、
スリーブの背面を局部的に加圧してへこみ部を押し潰して凹凸パターンにし、
凹凸パターンになったスリーブの背面に少なくとも心線および伸張ゴム層となる材料を順次巻き付けてベルト成形体を作製後、
ベルト成形体を加熱加圧して加硫成形する、
ことを特徴とする動力伝動用ベルトの製造方法にある。この発明では、圧縮ゴム層のコグ山部と接着ゴム層との界面におけるピンホールが生じなくなり、また心線の配列を正しく維持することができる。
【００１２】
本願請求項記載５の発明では、請求項４においてへこみ部を有するスリーブの背面を歯部と溝部を交互に設けた押付材によって局部的に加圧し、へこみ部を押し潰して凹凸パターンを形成する動力伝動用ベルトの製造方法にある。
【００１３】
本願請求項記載６の発明では、請求項４においてリーブの背面を局部的に加圧してへこみ部を押し潰して凹凸パターンにした後、更にスリーブの背面に形成した凹凸パターン面を加圧することで平坦面に仕上げ、該スリーブの背面に少なくとも心線および伸張ゴム層となる材料を順次巻き付けてベルト成形体を作製する動力伝動用ベルトの製造方法にあり、これによって圧縮ゴム層のコグ山部と接着ゴム層との界面におけるピンホールが生じなくなり、また心線の配列を正しく維持することができる。
【発明の効果】
【００１４】
また、本発明の動力伝動用ベルトの製造方法では、押付材によって圧縮ゴム層となる材料を局部的に押付ながらコグ部を形成するために背面にへこみ部が発生しなくなり、これによって圧縮ゴム層のコグ山部と接着ゴム層との界面におけるピンホールの発生を抑制し、ベルトの走行寿命も長くなる。また、接着ゴムシートが心線の締付力と加熱時の塑性流動によって圧縮ゴム層の凹凸パターン面に形成された凹部やボイドに充填するために、ピンホールの発生を抑制することができる。
【００１５】
また、本発明の動力伝動用ベルトの製造方法では、成形型上でコグ部とともに背面にへこみ部を有する未加硫のスリーブを成形し、更にスリーブの背面を局部的に加圧して該へこみ部を確実に押し潰すことができ、これで圧縮ゴム層のコグ山部と接着ゴム層との界面でのピンホールの発生を抑制し、また心線の並びを維持してベルト走行時における早期の亀裂発生を阻止することができる。更には、スリーブの背面に形成された凹凸パターンを押圧することで平坦面に仕上げることもでき、これでより確実に圧縮ゴム層のコグ山部と接着ゴム層との界面におけるピンホールの発生を無くすことができる。
【発明を実施するための最良の形態】
【００１６】
以下、本発明の実施例を添付図面に従って説明する。
図１は本発明方法によって得られた動力伝動用ベルトの部分正面図である。
動力伝動用ベルト１は、上下部接着ゴム層２ａ、２ｂ内にコードからなる心線３が埋め込まれ、上部接着ゴム層２ａの上部位置にはゴム層５ａからなる伸張ゴム層６、下部接着ゴム層２ｂの下部位置には補強布４とゴム層５ｂを積層した圧縮ゴム層７がある。伸張ゴム層６および圧縮ゴム層７には、それぞれ一定ピッチでベルト長手方向に沿ってコグ谷部８（８ａ）とコグ山部９（９ｂ）とを交互に配した上下コグ部１１、１２が設けられている。尚、伸張ゴム層６にも、補強布４を積層してもよい。
【００１７】
そして、圧縮ゴム層７のコグ山部９と下部接着ゴム層２ｂとの界面１３は、凹凸が少なく比較的平坦面で、下部接着ゴム層２ｂがコグ山部９内へ侵入することなく、下部接着ゴム層２ｂの厚みがベルト全周囲にわたってほぼ均一な厚みになっている。また、圧縮ゴム層７の構成材料であるゴム組成物によって充填されているためにピンホール等のボイド発生が無くなり、ベルト走行時に亀裂の発生を軽減している。
【００１８】
図１に示すベルトの形状は、伸張ゴム層６の頂部１４から心線３の上端Ｐまでの距離をＬとしたとき、伸張ゴム層６の頂部１４からＬの９０〜１００％に相当する境界位置Ｕまでの領域を伸張ゴム層６の頂部１４に対して直角カット面に、そして上記境界位置Ｕから圧縮ゴム層の底面にかけてバイアスカット面になっている。バイアスカット面の角度は２０〜６０度であり、広角度ベルトも含まれる。無論、ベルト側面の形状は、バイアスカット面のみであってもよい。
【００１９】
心線３としては、ポリエステル繊維、アラミド繊維、ガラス繊維が使用され、中でもエチレン−２，６−ナフタレートを主たる構成単位とするポリエステル繊維フィラメント群を撚り合わせた総デニール数が４，０００〜８，０００の接着処理したコードが、ベルトスリップ率を低くでき、ベルト寿命を延長させるために好ましい。このコードの上撚り数は１０〜２３／１０ｃｍであり、また下撚り数は１７〜３８／１０ｃｍである。総デニールが４，０００未満の場合には、心線のモジュラス、強力が低くなり過ぎ、また８，０００を越えると、ベルトの厚みが厚くなって、屈曲疲労性が悪くなる。
【００２０】
上記圧縮ゴム層７および伸張ゴム層６に使用するゴムとしては、天然ゴム、ブチルゴム、スチレン−ブタジエンゴム、クロロプレンゴム、エチレン−プロピレンゴム、アルキル化クロロスルフォン化ポリエチレン、水素化ニトリルゴム、水素化ニトリルゴムと不飽和カルボン酸金属塩との混合ポリマー等のゴム材の単独、またはこれらの混合物が使用される。
【００２１】
そして、上記圧縮ゴム層７に使用される短繊維としては、アラミド繊維、ポリアミド繊維、ポリエステル繊維、綿等の繊維からなり繊維の長さは繊維の種類によって異なるが１〜１０ｍｍ程度である。例えば、アラミド繊維であると３〜５ｍｍ程度、ポリアミド繊維、ポリエステル繊維、綿であると５〜１０ｍｍ程度のものが用いられる。そして、上記ゴム層中の短繊維の方向はベルトの長手方向に対して直角方向を向いているのを９０°としたときほとんどの短繊維が７０〜１１０°の範囲内に配向されている。伸張ゴム層６には、短繊維１６を含めなくてもよい。また、接着ゴム層２ａ、２ｂには、上記短繊維を含めてもよいが、心線３との接着を考慮すると含めない方がよい。
【００２２】
補強布４は綿、ポリエステル繊維、ナイロン等を素材とした平織、綾織、朱子織等に製織した布であって、経糸と緯糸との交差角が９０〜１２０°程度の帆布である。補強布４はＲＦＬ処理した後、ゴム組成物をフィリクション・コーチングしてゴム付帆布とする。
【００２３】
ＲＦＬ液はレゾルシンとホルムアルデヒドとの初期縮合物をラテックスに混合したものであり、ここで使用するラテックスとしてはクロロプレン、スチレン・ブタジエン・ビニルピリジン三元共重合体、水素化ニトリル、ＮＢＲなどである。
【００２４】
（製造方法１）
以下に、図１に示す動力伝動用ベルト１の製造方法の一例に示す。
図２は動力伝動用ベルト１の製造方法の一例であって突状部と溝状部を交互に設けた成形型上で補強布を型付している。
【００２５】
即ち、図２に示すように補強布４０の型付けでは、ゴム糊であるゴム系接着剤を成形型４１（金型に円筒状母型を装着したもの）の突状部４２の表面にスプレー、刷毛、ローラー等で塗布した後、接着処理済みもしくは未処理の補強布４０を引き出して突状部４２の表面に載置する。ピニオンロール５０を落下させて歯部５２が成形型４１の溝状部４３に入っていることを確認した後、成形型４１を回転させて前方突状部４２ａに位置する補強布４０をピニオンロールの底面５１で押圧し、続いてピニオンロール５０の歯部５２を成形型４１の溝状部４３に噛合わせて歯部先端面４４を成形型４１の溝状部底面４５に当接して押圧変形する。ピニオンロール５０は成形型４１の回転とともに回転する。
【００２６】
そして、隣接する後方突状部４２ｂにある補強布４０を隣接する他のピニオンロールの底面５１で押圧することにより補強布４０を伸張させずに無理なく１つの溝状部４３に沿わせ、これを順次繰り返して補強布４０を成形型４１の全周囲に密着するように型付けする。本実施例の場合、ピニオンロール５０の１つの歯部５２が成形型４１の溝状部４３に入っているとき、他のピニオンロール５０の歯部５２が補強布４０を押付けしないために、補強布４０が突っ張ったり、浮いたりすることはない。これを繰り返しながらモールド４１の全表面に１〜４プライまで被覆する。そして、補強布４０の終端はカッターにより切断して、成形型４１に貼着する。
【００２７】
尚、補強布４０の型付けでは、上記のようなピニオンロールを用いる必要はなく、溝状部に嵌合するロッドを使用してもよい。
【００２８】
ここで使用するゴム系接着剤は、各種のゴム配合物をメチルエチルケトン（ＭＥＫ）、トルエン等の溶剤に溶解し、混合して得られたものであり、補強布４０のモールド４１面への密着をよくする。
【００２９】
続いて、図３に示すように、予め圧縮ゴム層を形成する未加硫で所定厚みの圧縮ゴム用シート５５の両端面を厚み方向に傾斜したカット（通常ベベカットともいう）したものを、上記補強布４０を型付けした成形型４１に巻き付けてカット面を突合せ、カット面の表面を加圧治具（図示せず）で軽く押圧してジョイントした後、加熱プレス（図示せず）を用いて加熱加圧してジョイント部５８を形成する。加熱加圧条件は温度が８０〜１２０℃、面圧が１〜２ｋｇ／ｃｍ２、時間が１０〜３０秒である。ジョイントの位置は通常成形型４１の溝状部４３で行う。突状部４２にジョイントの位置がくると、ベルトコグ谷部にジョイントがくるため、割れが発生しやすくなる。
【００３０】
上記圧縮ゴム用シート５５の表面に離型材５６であるポリメチルペンテンあるいはポリエチレンテレフタレートからなる耐熱性、離型性に優れる樹脂フィルムまたは離型紙を１プライ巻き付け重ね合わせて接合し、その上に歯部６４と溝部６５を交互に設けた押付材６６によって包囲する。押付材６６はシート体や筒状体であり、例えば歯付ベルト、または内面に溝を設けたゴム製のジャケットが適用される。尚、押付材６６はゴム製のジャケット５７と一体化したゴム製筒状体であってもよい。
【００３１】
続いて、圧縮ゴム用シート５５の型付け工程へ移行する。このゴムシート型付け工程は、例えば加硫缶を使用することができる。この場合、押付材６６の外側に蒸気遮断材であるゴム製のジャケット５７を被せた後、成形型４１を加硫缶へ設置し、温度１６０〜１８０℃、外圧０．１〜０．９ＭＰａのみで５〜１０分程度型付けし、図４に示すようにコグ部５９を有する未加硫のスリーブ６０を形成する。加硫缶で型付けしても、スリーブ６０のジョイント部５８の割れは起こらない。無論、型付けは加硫缶でなく、圧縮ゴム用シート５５の外側を加圧バンド、プレス方式等によって加熱、加圧してもよいことは言うまでもない。
【００３２】
未加硫のスリーブ６０は、図４に示すように加熱、加圧された圧縮ゴム用シート５５が溝状部４３へ流れ込むときに、押付材６６の歯部６４で局部的に押圧されるために、背面６１から深く入り込んだへこみ部が形成されることがなく、またベルト内にピンホールが発生する可能性も極めて小さい。背面６１には、押付材６６の歯部６４と溝部６５によって小さな筋状の凹凸パターン面６８が形成されるが、この凹凸パターン面６８の段差は０．２〜２．５ｍｍであり、この程度であれば、背面６１をあえて平坦にしなくてもよい。しかし、段差が２．５ｍｍを超えると、背面６１を平坦面に仕上げる必要があるが、逆に０．２ｍｍ未満になると背面６１への押圧が不足してへこみ部が発生する可能性がある。
【００３３】
凹凸パターン面６８の段差が２．５ｍｍを超える場合には、図５に示すように再度ゴム製の円筒状ジャケット６７ａを被せて加硫缶に設置し、温度１６０〜１８０℃、外圧０．８〜０．９ＭＰａのみで５〜１０分程度加圧する。スリーブの背面６１には平坦面に仕上がった未加硫の圧縮ゴム層７０が形成される。
【００３４】
図４または図５に示す方法によって作製された圧縮ゴム層７０の背面にはベルト成形体が作製される。図６は型付けした圧縮ゴム層７０の背面にベルト成形体を完成させる状態を示すものであり、成形型４１を成形機（図示せず）に装着し、コードからなる心線７１を圧縮ゴム層７０（スリーブ６０の背面６１）上にスパイラルに巻き付けた後、接着ゴム層を形成する接着ゴムシート７２、伸張ゴム層を形成する伸張ゴムシート７３、上面補強布７４、そして空気抜き材７５を順次巻き付けてベルト成形体７６を作製する。そして、成形機から取り出した成形型４１を支持台上に設置して円筒状母型７７を嵌入する。円筒状母型７７の突状部７８と溝状部７９の表面には、ナイロン等の織物が被覆されている。
【００３５】
ここで使用する空気抜き材７５は離型材５６と同様にポリメチルペンテンあるいはポリエチレンテレフタレートからなる耐熱性、離型性に優れる樹脂フィルムである。しかし、空気抜き材７５を必ず使用する必要はない。
【００３６】
成形型４１を加硫缶へ移して通常の方法で加硫を行う。加硫した後、円筒状母型７７、続いて円筒状のベルトスリーブを成形型４１から抜き取る。
【００３７】
上面補強布７４の表面に巻付けた空気抜き材７５は、コグ山部成形時における空気の滞留を抑えて流れをよくしてコグ山形状を正確に成形する。
【００３８】
次に、ベルトスリーブをマントルに装着し、カッターにより所定幅にバイアスに切断してコグドベルト１を作製する。また、ベルトスリーブを所定幅に直角カットし、矩形断面をもつ単一のベルトに仕上げ、これを２軸のプーリに装着して回転させながら境界位置Ｕ
から圧縮ゴム層の底面までのベルト側面を一対のカッターによってバイアスにカットしてリング屑を除去して動力伝動用ベルト１に仕上げることができる。
【００３９】
（製造方法２）
以下に、図１に示す動力伝動用ベルト１の他の製造方法を示す。まず、最初に補強布４０の型付け工程、続いてゴムシートの型付け工程を行う。補強布の型付け工法は前述の製造方法１と同じである。
【００４０】
図７に示すように、予め圧縮ゴム層を形成する未加硫で所定厚みの圧縮ゴム用シート５５の両端面を厚み方向に傾斜したカット（通常ベベカットともいう）したものを、上記補強布４０を型付けした成形型４１に巻き付けてカット面を突合せた後、カット面の表面を加圧治具（図示せず）で軽く押圧してジョイントした後、加熱プレス（図示せず）を用いて加熱加圧してジョイント部５８を形成する。加熱加圧条件は温度が８０〜１２０℃、面圧が１〜２ｋｇ／ｃｍ２、時間が１０〜３０秒である。ジョイントの位置は通常成形型４１の溝状部４３で行う。突状部４２にジョイントの位置がくると、ベルトコグ谷部にジョイントがくるため、割れが発生しやすくなる。
【００４１】
上記圧縮ゴム用シート５５の表面に離型材５６であるポリメチルペンテンあるいはポリエチレンテレフタレートからなる耐熱性、離型性に優れる樹脂フィルムまたは離型紙を１プライ巻き付け重ね合わせて接合し、圧縮ゴム用シート５５の型付け工程へ移行する。
【００４２】
ゴムシート型付け工程は、例えば加硫缶を使用することができる。この場合、離型材５６の外側に蒸気遮断材である平坦な内周面を有するゴム製のジャケット５７を被せた後、成形型４１を加硫缶へ設置し、温度１６０〜１８０℃、外圧０．８〜０．９ＭＰａのみで５〜１０分程度型付けし、図８に示すようにコグ部５９を有する未加硫のスリーブ６０を形成する。加硫缶で型付けしても、スリーブ６０のジョイント部５８の割れは起こらない。無論、型付けは加硫缶でなく、圧縮ゴム用シート５５の外側を加圧バンド、プレス方式等によって加熱、加圧してもよいことは言うまでもない。
【００４３】
図８に示すように、加熱、加圧された圧縮ゴム用シート５５が溝状部４３へ流れ込むときに未加硫のスリーブ６０の背面６１から深く入り込んだへこみ部６２が形成される。尚、この図面では離型材を図示していない。これを放置したままでベルトを成形すると、ベルト内にピンホールとして残存し、ベルト走行時における早期亀裂を発生させる核になる。
【００４４】
これを回避するために、図９に示すように、離型材５６を装着したままの状態で、その上に歯部６４と溝部６５を交互に設けた押付材６６を包囲し、その外側に前記同様のゴム製のジャケット６７を被せて加硫缶に設置し、温度１６０〜１８０℃、外圧０．１〜０．９ＭＰａのみで５〜１０分程度、スリーブの背面６１を局部的に押圧してへこみ部６２を押し潰して内部にボイドのないソリッドな状態に仕上げる。尚、図９では離型材５６を図示していない。
【００４５】
押付材６６は歯部６４と溝部６５を交互に有するシート体や筒状体であり、例えば歯付ベルト、または内面に溝を設けたゴム製のジャケット、即ち押付材６６とゴム製のジャケット６７とを一体化したものを使用することもできる。
【００４６】
スリーブの背面６１には、製造方法１の図４に示すように押付材６６の歯部６４によって小さな筋状の凹凸パターン６８が形成されるが、このパターンの段差は０．２〜２．５ｍｍであり、２．５ｍｍを超えると、背面６１を平坦面に仕上げる必要があるが、逆に０．２ｍｍ未満になると背面６１への押圧が不足してへこみ部６２がベルトに残存する傾向がある。
【００４７】
尚、背面６１を平坦面に仕上げる必要がある場合には、製造方法１の図５に示すように再度ゴム製の円筒状ジャケット６７ａを被せて加硫缶に設置し、温度１６０〜１８０℃、外圧０．８〜０．９ＭＰａのみで５〜１０分程度加圧して、スリーブの背面６１を平坦面に仕上げることもできる。
【００４８】
そして、製造方法１の図６に示すように型付けした圧縮ゴム層７０の表面にベルト成形体を作製し、これを製造方法１と同じ方法でカットして動力伝動用ベルトを作製する。
【実施例】
【００４９】
実施例１
心線として、１，５００デニールのアラミド繊維（商品名：トワロン）を上撚り数１９．７回／１０ｃｍ、下撚り数１５．８回／１０ｃｍで上下逆方向に撚糸して２×３の撚り構成とし、トータルデニール９，０００の未処理コードを準備した。次いで、この未処理コードをイソシアネート系接着剤でプレディプした後、約１７０〜１８０°Ｃで乾燥し、ＲＦＬ液に浸漬した後、２００〜２４０°Ｃで延伸熱固定処理を行なって処理コードとした。
【００５０】
補強布として、アラミド繊維（商品名：トワロン）とポリエチレンテレフタレート繊維を重量比で５０：５０の混撚糸を使用したワイドアングルの平織帆布を用いた。これらの帆布をＲＦＬ液に浸漬した後、１５０°Ｃで２分間熱処理して処理帆布とした。その後、これらの処理帆布にゴム組成物をフリクション・コーチングしてゴム付帆布とした。
【００５１】
圧縮ゴム層と伸張ゴム層はアラミド短繊維（ゴム１００重量部に対して２５重量部）を含んだクロロプレンゴムからなるゴム組成物を用い、また接着ゴム層は短繊維を含まないクロロプレンゴムからなるゴム組成物を用いた。
【００５２】
突状部と溝状部を交互に有する円筒状母型を断面真円の型の装着した成形型を支軸に設置し、クロロプレンゴム組成物をメチルエチルケトンで溶かしたゴム糊を突状部の表面に吹き付けて塗装した。そして、補強布を成形金型とピニオンロールの間に挟み込み、成形金型とピニオンロールを同期回転しながら型付けしながら１プライ積層した。
【００５３】
続いて、端面をバイアスにカットした圧縮ゴムシートを成形金型の補強布の上に巻き付けては端面を突き合わせ、ジョイント部をステッチャーで軽く接合した後、更に加熱プレス（温度１００℃、面圧１〜２ｋｇ／ｃｍ２、１５秒間）を用いて接着した。
【００５４】
その後、厚さ０．０５ｍｍのポリメチルペンテンフィルム（離型材）を圧縮ゴムシートの表面に１プライ巻き付け、更に歯部と溝部を交互に有する押付材（Ｓ３Ｍの広幅の歯付ベルト）を包囲し、その外側にゴム製のジャケットを被せて加硫缶に設置し、加熱加圧条件（温度１７０℃、外圧０．８ＭＰａのみで７分程度）によって圧縮ゴムシートを円筒状母型の突状部と溝状部へ型付けし、へこみ部の存在しない凹凸パターン面を有する背面とコグ部を有する未加硫のスリーブを作製した。
【００５５】
更に、未加硫のスリーブの背面（圧縮ゴム層の表面）上に、心線、接着ゴムシート、伸張ゴムシート、補強布、を順次巻き付けてベルト成形体を作製し、突状部と溝状部を交互に有する円筒状母型とジャケットを順次被せて成形型を加硫缶に設置し、通常の条件で加硫してベルトスリーブを得た。このスリーブをカッターによってＶ状に切断してスクーター用のコグドベルトに仕上げた。
【００５６】
得られたベルトにおける圧縮ゴム層のコグ山部と下部接着ゴム層との界面は、凹凸がなく平坦面になり、また下部接着ゴム層がコグ山部内へ侵入することなく、下部接着ゴム層の厚みがベルト全周囲にわたってほぼ均一な厚みになっていた。更に、肉眼で観察しても圧縮ゴム層ではゴム組成物によって充填されているためにピンホール等のボイド発生は見られなかった。
【００５７】
実施例２
実施例１と同様の心線、補強布、圧縮ゴム層、伸張ゴム層、そして接着ゴム層を用い、そして実施例１と同様に補強布を成形金型に型付けし、圧縮ゴムシートを成形金型の補強布の上に巻き付け、その後に厚さ０．０５ｍｍの離型紙を１プライ巻き付けた。
【００５８】
更に、離型紙の外側に歯部と溝部を交互に有するゴム製母型（幅広の歯付ベルト）を包囲し、その外側に前記同様のゴム製のジャケットを被せて加硫缶に設置し、加熱加圧条件（温度１７０℃、外圧０．８Ｍｐａのみで７分程度）で、スリーブの背面を局部的に押圧して内部にボイドのないソリッドな状態にした。該スリーブの背面には、パターン面の段差が約３ｍｍ程度の凹凸パターン面を有していた。
【００５９】
再度、ゴム製のジャケットを被せて加硫缶に設置し、加熱加圧条件（温度１７０℃、外圧０．８Ｍｐａのみで７分程度）で加圧すると、スリーブの背面の凹凸パターン面がなくなって平坦な面に仕上がり、未加硫の圧縮ゴム層が形成された。
【００６０】
更に、実施例１と同様に圧縮ゴム層の上に、心線、接着ゴムシート、伸張ゴムシート、補強布、を順次巻き付けてベルト成形体を作製し、突状部と溝状部を交互に有する円筒状母型とジャケットを順次被せて成形型を加硫缶に設置し、通常の条件で加硫してベルトスリーブを得た。このスリーブをカッターによってＶ状に切断してスクーター用のコグドベルトに仕上げた。
【００６１】
得られたベルトにおける圧縮ゴム層のコグ山部と下部接着ゴム層との界面は、凹凸がなく平坦面になり、また下部接着ゴム層がコグ山部内へ侵入することなく、下部接着ゴム層の厚みがベルト全周囲にわたってほぼ均一な厚みになっていた。更に、肉眼で観察しても圧縮ゴム層ではゴム組成物によって充填されているためにピンホール等のボイド発生は見られなかった。
【００６２】
実施例３
心線として、１，５００デニールのアラミド繊維（商品名：トワロン）を上撚り数１９．７回／１０ｃｍ、下撚り数１５．８回／１０ｃｍで上下逆方向に撚糸して２×３の撚り構成とし、トータルデニール９，０００の未処理コードを準備した。次いで、この未処理コードをイソシアネート系接着剤でプレディプした後、約１７０〜１８０°Ｃで乾燥し、ＲＦＬ液に浸漬した後、２００〜２４０°Ｃで延伸熱固定処理を行なって処理コードとした。
【００６３】
補強布として、アラミド繊維（商品名：トワロン）とポリエチレンテレフタレート繊維を重量比で５０：５０の混撚糸を使用したワイドアングルの平織帆布を用いた。これらの帆布をＲＦＬ液に浸漬した後、１５０°Ｃで２分間熱処理して処理帆布とした。その後、これらの処理帆布にゴム組成物をフリクション・コーチングしてゴム付帆布とした。
【００６４】
圧縮ゴム層と伸張ゴム層はアラミド短繊維（ゴム１００重量部に対して２５重量部）を含んだクロロプレンゴムからなるゴム組成物を用い、また接着ゴム層は短繊維を含まないクロロプレンゴムからなるゴム組成物を用いた。
【００６５】
突状部と溝状部を交互に有する円筒状母型を断面真円の型の装着した成形型を支軸に設置し、クロロプレンゴム組成物をメチルエチルケトンで溶かしたゴム糊を突状部の表面に吹き付けて塗装した。そして、補強布を成形金型とピニオンロールの間に挟み込み、成形金型とピニオンロールを同期回転しながら型付けしながら１プライ積層した。
【００６６】
続いて、端面をバイアスにカットした圧縮ゴムシートを成形金型の補強布の上に巻き付けては端面を突き合わせ、ジョイント部をステッチャーで軽く接合した後、更に加熱プレス（温度１００℃、面圧１〜２ｋｇ／ｃｍ２、１５秒間）を用いて接着した。
【００６７】
その後、厚さ０．０５ｍｍのポリメチルペンテンフィルム（離型材）を圧縮ゴムシートの表面に１プライ巻き付け、更にゴム製のジャケットを被せて、その状態で加硫缶に入れ、加熱加圧条件（温度１７０℃、外圧０．８ＭＰａのみで７分程度）によって圧縮ゴムシートを円筒状母型の突状部と溝状部へ型付けした。
【００６８】
離型材の外側に歯部と溝部を交互に有する押付材（Ｓ３Ｍの広幅の歯付ベルト）を包囲し、その外側に前記同様のゴム製のジャケットを被せて加硫缶に設置し、加熱加圧条件（温度１７０℃、外圧０．８ＭＰａのみで７分程度）で、スリーブの背面を局部的に押圧してへこみ部を押し潰して内部にボイドのないソリッドな状態にした。
【００６９】
そして、未加硫の圧縮ゴム層（未加硫のスリーブ）の背面上に、心線、接着ゴムシート、伸張ゴムシート、補強布を順次巻き付けてベルト成形体を作製し、突状部と溝状部を交互に有する円筒状母型とジャケットを順次被せて成形型を加硫缶に設置し、通常の条件で加硫してベルトスリーブを得た。このスリーブをカッターによってＶ状に切断してスクーター用のコグドベルトに仕上げた。
【００７０】
得られたベルトにおける圧縮ゴム層のコグ山部と下部接着ゴム層との界面は、凹凸がなく平坦面になり、また下部接着ゴム層がコグ山部内へ侵入することなく、下部接着ゴム層の厚みがベルト全周囲にわたってほぼ均一な厚みになっていた。更に、肉眼で観察しても圧縮ゴム層ではゴム組成物によって充填されているためにピンホール等のボイド発生は見られなかった。
【図面の簡単な説明】
【００７１】
【図１】本発明の製造方法によって得られた動力伝動用ベルトの部分正面図である。
【図２】本発明に係る製造工程であって成形型上で補強布を型付している状態を示す工程である。
【図３】本発明に係る製造工程であって圧縮ゴム用シートを成形型に巻き付けて未加硫のスリーブを作製する前の工程を示す。
【図４】作製した未加硫のスリーブの断面を示す。
【図５】本発明に係る製造工程であってスリーブの背面を平坦な面に仕上げる前の工程を示す。
【図６】本発明に係る製造工程であって型付けした未加硫のスリーブ（圧縮ゴム層）の背面にベルト成形体を作製する工程を示す。
【図７】他の製造方法であって圧縮ゴム用シートを成形型に巻き付けて加熱加圧する前の工程を示す。
【図８】他の製造方法であって圧縮ゴム用シートを加熱加圧して成形型の突状部と溝状部に密着し型付けして未加硫のスリーブを成形した工程を示す。
【図９】他の製造方法であってスリーブの背面を局部的に押圧してへこみ部を押し潰した工程を示す。
【符号の説明】
【００７２】
１    動力伝動用ベルト
２ａ  上部接着ゴム層
２ｂ  下部接着ゴム層
３    心線
６    伸張ゴム層
７    圧縮ゴム層
４０    補強布
４１    成形型
５５    圧縮ゴム用シート
６０    未加硫のスリーブ
６１    背面
６２    へこみ部
６６    押付材
６８    凹凸パターン面
【図１】
2011251537.tif 000003
【図２】
2011251537.tif 000004
【図３】
2011251537.tif 000005
【図４】
2011251537.tif 000006
【図５】
2011251537.tif 000007
【図６】
2011251537.tif 000008
【図７】
2011251537.tif 000009
【図８】
2011251537.tif 000010
【図９】
2011251537.tif 000011